TABLEAU I Pureté et Poids moléculaire des fractions recueillies Nombre de Pureté Poids moléculaire Erreur Carbone %a Calculé Observé t relative - 11 99+ 156,3 161 +3,0 12 97,5 170,3 177 +3,9 15 99+ 212,4 214 +0,7 16 99+ 226,4 219 -2,8 19 99+ 268;;5 271 +0,9 20 99,0 282,5 275 -2,7 23 96,7 324,6 322 -0,8 24 96,9 338,6 344 +1,4 27 99+ 380,7 377 -1,0 28 99+ 394,7 397 +0,6 31 98,8 436,8 426 -2,5 32 98,7 450,8 444 -1,5 35 97,3 492,9 490 -0,6 36 99+ 507,0 513 +1,2 39 99+ 549,0 544 -0,9 40 99+ 563,1 570 +1,2 a Chromatographie capillaire gazeuse b Osmométrie de tension de vapeur TABLEAU Il Propriétés physiques Nombre Indice de réfraction IR Densité b de Carbone Calculéa Observé #IR (25 C) (25 C) (calc.-obs.) (25 ),g/ml 11 1,4143 1,4165 -0,0022 0,7375 12 1,4254 1,4257 -0,0003 0,7561 15 1,4380 1,4380 ---- 0,7816 16 1,4460 1,4441 +0,0019 0,7942 19 1,4533 1,4530 +0,0003 0,8092 20 1,4592 1,4564 +0,0028 0,8185 23 1,4636 1,4615 +0,0021 0,8282 24 1,4684 1,4648 +0,0036 0,8355 27 1,4713 1,4679 +0,0034 0,8419 28 1,4753 1,4704 +0,0049 0,8479 31: 1,4772 1,4725 +0,0047 0,8525 32 1,4805 1,4750 +0,0055 0,8575 35 1,4818 1,4768 +0,0050 0,8607c 36 1,4849 1,4780 +0,0069 0,8651d 39 1,4856 1,4798 +0,0058 0,8674 40 1,4881 1,4815 +0,0066 0,8712 a voir Greenshields et Rossini b A partir de la valeur calculée du volume molaire à 250C c Valeur observée = 0,8584 g/ml d Valeur observée E 0,8631 g/ml TABLEAU III Essais Roxana à 4 billes Echantillon Durée Traction KV99 0C KV38 0C VTF mar de lto- (couple VI que pération en g) minutes 1. PIB (Substance de 73,3 4,49 24,14 101 moyen départ) 1/2 72,8 1 73,9 2.PIB-Cétone (opération 1) 83,2 3,97 21,14 88 traitement oxydant 1/2 82,5 1 84,0 3. PIB-Cétone (opération 1) 84,4 (voir ; 2) Traitement oxydant 1/2 83,0 1 85,8 4. PIB-Cétone (opération 1) 83,8 ( . n ) n Traitement oxydant 1/2 82,5 1 85,2 1-1/2 85,9 2 86,9 5. PIB-Cétone (opération 2) 75,9 N Traitement oxydant 1/2 73t9 1 77 8 1#1/2 82,8 2 85,5 6. PIB-Cétone (opération 2) 74,0 traitement oxydant 1/2 71,4 1 76,5 1-1/2 80,5 2 82,3 7. PIB-Cétone (Opération 2) 77,5 n traitement oxydant 1/2 71,5 1 83,5 1~1/2 85,5 2- 89,2 8. PIB-Cétone traitement hydroly- 72,6 n tique 1/2 71,9 1 73,4 9.PIB-Cétone traitement hydroly- 71,3 léger tique 1/2 70,9 1 71,7 1-1/2 72,3 2 73,5 TABLEAU III (Suite) Echantillon Durée Traction KV99 C KV38 C VTF mar de l'o- (couple VI que pération en g) minutes 10. PIB-Cétone 74,6 (traitement hydroly- 1/2 74,5 lé tique)composite 1 74,7 tique) composite 1-1/2 75,2 2 75,4 11. PIB-Cétone 74,2 (traitement hydroly- 1/2 74,2 tique) 1 74,1 (catalyseur métalli- 1~1/2 74,9 que) 2 75,4 12. PIB-Cétone (Traitement hydroly- 71,9 lé tique) 1/2 71,5 ger (température élevée) 1 72 2 1~1/2 73,0 2 74,3 13.L-10-Cétone (traitement hydroly- 63,0 6,86 57,8 67 mo tique) 1/2 63,0 yen (Indopol Polybutène) 1 62,9 14. L-tO-Cétone 70,8 grand 1/2 67,6 1 73,9 1-1/2 77,9 2 78,5 2-1/2 79,9 15. L-10-Cétone 72,1 (voir # 14.) " 1/2 68,7 1 75,5 1-1/2 76,3 2 77,5 16. PIB-(Cétone/Acide)75% 75,5 mo (25% - PIB) 1/2 74,8 yen 1 76,2 17. PIB-Acide 74,0 17,51 377,9 25 lé 1/2 73,9 ger 1 74,2 18. PIB-Alcool (75%) 70,8 très (25% - PIB) 1/2 69,9 lé 1 71,8 ger 19.PIB-Ester 81,4 extrè 1/2 80,6 mement 1 82,2 léger TABLEAU III (Suite) Echantillon Durée Traction KV99oc KV38 0C VIF mar de l'o- (couple VI que pération en g) minutes 20. PIB-Ester +10,0 K0880 * 71,7 très 1/2 71,9 léger 71,6 21.PIB-Br 69,1 très 1/2 69,1 grand 1 69,1 220 40 PIB-CETONE 77,2 ;0 Polybutène 1/2 76,5 1 78,0 23. @ 22 + 12% K0880 68,5 léger 1/2 68,6 1 68,4 24. 10 PIB-Cétone 66,6 grand 90 H.P.O. ** 1/2 65,5 1 67,7 H.P.H * 57,9 3,99 20,51 96 grand 1/2 57,7 1 58,2 Polybutène 67,5 3,34 16,36 82 moyen 1/2 67,7 1 67,2 PAMVCH *** 75,4 6,83 97,87 -72 moyen 1/2 74,7 1 76,2 1~1/2 75,9 2 76,2 * K0880 est un sachet d'additif caractéristique du commerce, uti lisé dans les fluides de transmission automatique automobile classique du type "Ford". Le sachet comprend des additifs pour E.P., antioxydant, antirouille, dispersant, anti-corrosion par le cuivre et antimousse.